(57)【要約】  吸収力のある支持体、その支持体の一番近くに多孔性基層、該基層上に多孔性インク受容中間層、及び、該中間層上に多孔性インク受容上層を含むインクジェット記録要素。基層及び中間層は、少なくとも２５ｇ／ｍ２という量でそれぞれ存在し、さらに、印刷中に高流量のインク組成物を処理するため、並びに、カレンダー加工後に高光沢を与えるために、基層、中間層、及び上層の全乾燥重量の適用範囲は、６０から１３０ｇ／ｍ２である。そのようなインクジェット記録要素を作製する有利な方法も開示されている。【特許請求の範囲】
【請求項１】
高流量の適用されたインクを吸収する能力を持つインクジェット記録要素であって、吸収力のある支持体上に、順に：
（ａ）多孔性基層であって、該層の重量のうち５０パーセントを超え、少なくとも０．４マイクロメートルという中央粒径を有する１又は複数の第１の物質の粒子を含み、任意選択で副層に分割され、さらに、乾燥重量の適用範囲に基づき２５ｇ／ｍ２から６０ｇ／ｍ２という量で存在する多孔性基層；
（ｂ）多孔性インク受容中間層であって、該層の重量のうち５０パーセントを超え、３００ｎｍ未満の中央粒径を有する１又は複数の第２の物質の粒子を含み、任意選択で副層に分割され、さらに、２５ｇ／ｍ２から６０ｇ／ｍ２という量で存在する多孔性インク受容中間層；並びに、
（ｃ）多孔性受像上層であって、該層の重量のうち５０パーセントを超え、
（ｉ）２００ｎｍ未満の中央粒径を有し、前記１又は複数の第２の物質の粒子よりも少なくとも１０パーセント小さい１又は複数の物質の凝集していないコロイダル粒子、並びに、
（ｉｉ）２５０ｎｍまでの二次粒子の中央粒径、及び、７から４０ｎｍという一次粒径を有する１又は複数の物質の凝集したコロイダル粒子、
を含んだ中央粒径を有する物質の混合物を含み、任意選択で副層に分割され、さらに、乾燥重量の適用範囲に基づき１から１０ｇ／ｍ２という量で存在する多孔性受像上層；
を含み、
前記基層、前記中間層、及び前記上層の全乾燥重量の適用範囲が、６１から１３０ｇ／ｍ２であり；さらに、
印刷されていない当該インクジェット記録要素が、少なくとも１５ガードナー光沢単位の２０度光沢を示す、インクジェット記録要素。
【請求項２】
乾燥重量の適用範囲に基づき、前記基層が３０から５０ｇ／ｍ２という量で存在し、前記インク受容中間層が３０から５０ｇ／ｍ２という量で存在し、前記受像上層が１から５ｇ／ｍ２という量で存在し、さらに、前記基層、前記中間層、及び前記上層の全乾燥重量の適用範囲が、６１から１０５ｇ／ｍ２である、請求項１に記載の要素。
【請求項３】
当該印刷されていないインクジェット記録要素の６０度光沢が、少なくとも４０ガードナー光沢単位である、請求項１に記載の要素。
【請求項４】
当該印刷されていないインクジェット記録要素の２０度光沢が、少なくとも２０ガードナー光沢単位であり、さらに、６０度光沢が、少なくとも５０ガードナー光沢単位である、請求項１に記載の要素。
【請求項５】
当該印刷されていないインクジェット記録要素の２０度光沢が、２５ガードナー光沢単位を超え、さらに、６０度光沢が、５５ガードナー光沢単位を超える、請求項１に記載の要素。
【請求項６】
前記基層における前記１又は複数の第１の物質が構造化された粒子である、請求項１に記載の要素。
【請求項７】
前記基層における１又は複数の第１の物質が沈降炭酸カルシウムである、請求項１に記載の要素。
【請求項８】
前記沈降炭酸カルシウムが、偏三角面体、プリズム、針状、菱面体、及び、その組合せからなる群から選択された形態により特徴づけられる１又は複数の物質を含む、請求項７に記載のインクジェット記録要素。
【請求項９】
前記沈降炭酸カルシウムが、２種類の形態の沈降炭酸カルシウムの混合物を含む、請求項８に記載のインクジェット記録要素。
【請求項１０】
前記沈降炭酸カルシウムが、針状及び／又はプリズムの沈降炭酸カルシウムと組み合わせた偏三角面体の混合物を含む、請求項９に記載のインクジェット記録要素。
【請求項１１】
前記基層における１又は複数の第１の物質が、５０重量パーセントから９０重量パーセントの無機粒子を前記基層内に含む、請求項１に記載の要素。
【請求項１２】
前記基層が、該基層内の全無機粒子に基づき少なくとも６０重量パーセントという量で沈降炭酸カルシウムの粒子を含む、請求項１１に記載の要素。
【請求項１３】
前記基層が、該基層内の全無機粒子に基づき５から４０重量パーセントという量でシリカゲルの粒子をさらに含む、請求項７に記載の要素。
【請求項１４】
前記インク受容中間層における前記１又は複数の第２の物質が、金属酸化物又はセミメタリック酸化物の水和物若しくは未水和物の粒子を含む、請求項１に記載の要素。
【請求項１５】
前記インク受容中間層における１又は複数の第２の物質が、７５から１００パーセントの無機粒子を前記インク受容中間層内に含む、請求項１４に記載の要素。
【請求項１６】
前記１又は複数の第２の物質が、アルミナ水和物若しくは未水和物、又は、シリカを含んだ実質的に凝集していないコロイダル粒子である、請求項１５に記載の要素。
【請求項１７】
前記１又は複数の物質がオキシ水酸化アルミニウムである、請求項１４に記載の要素。
【請求項１８】
前記受像上層における前記１又は複数の物質が、金属酸化物又はセミメタリック酸化物の水和物若しくは未水和物の粒子を含む、請求項１に記載の要素。
【請求項１９】
前記受像上層における前記凝集したコロイダル粒子が、ヒュームド金属酸化物又はセミメタリック酸化物である、請求項１８に記載の要素。
【請求項２０】
前記受像上層内の全無機粒子に基づき、前記ヒュームド金属酸化物又はシリコン含有酸化物が、２５から７５重量パーセントという量で存在し、及び、前記受像上層における前記凝集していないコロイダル粒子が、２５から７５重量パーセントという量で存在する、請求項１９に記載の要素。
【請求項２１】
前記ヒュームド金属酸化物又はシリコン含有酸化物の粒子が、ヒュームドアルミナ又はヒュームドシリカを含む、請求項１９に記載の要素。
【請求項２２】
前記凝集していないコロイダル粒子が、ベーマイト又は凝集していないコロイダルシリカを含む、請求項１に記載の要素。
【請求項２３】
前記受像上層内の他の無機粒子に相対したヒュームド粒子の濃度が、前記インク受容中間層内にヒュームド粒子がある場合、前記中間層内の他の無機粒子に相対したヒュームド粒子の濃度を超える、請求項１９に記載の要素。
【請求項２４】
前記受像上層内の他の無機粒子に相対したヒュームド粒子の濃度が、前記インク受容中間層内にヒュームド粒子がある場合、前記中間層内の他の無機粒子に相対したヒュームド粒子の濃度の２倍を超える、請求項２３に記載の要素。
【請求項２５】
前記基層が、１５重量パーセント未満バインダーを含む、請求項１に記載の要素。
【請求項２６】
前記基層が、親水性バインダーも疎水性バインダーも含む、請求項１に記載のインクジェット記録要素。
【請求項２７】
前記基層における前記バインダーがポリ（ビニルアルコール）を含む、請求項２５に記載のインクジェット記録要素。
【請求項２８】
前記基層が、前記ポリ（ビニルアルコール）のための架橋剤をさらに含む、請求項２７に記載のインクジェット記録要素。
【請求項２９】
前記基層が、疎水性ポリマーラテックスをさらに含む、請求項２８に記載のインクジェット記録要素。
【請求項３０】
前記疎水性ポリマーラテックスがスチレンブタジエンポリマーである、請求項２９に記載のインクジェット記録要素。
【請求項３１】
前記基層が分散剤をさらに含む、請求項１に記載のインクジェット記録要素。
【請求項３２】
前記基層における前記分散剤がポリアクリル酸エステルを含む、請求項３１に記載のインクジェット記録要素。
【請求項３３】
前記インク受容中間層及び前記受像上層が、１０重量パーセント未満バインダーをそれぞれ独立して含み、前記粒子対前記ポリマーバインダーの容量比が、１：１から１５：１である、請求項１に記載の要素。
【請求項３４】
少なくとも前記受像上層が媒染剤を含む、請求項１に記載の要素。
【請求項３５】
前記受像上層が、１０から２５重量パーセント固体のポリマー媒染剤を含む、請求項３４に記載の要素。
【請求項３６】
前記媒染剤が、カチオン性ポリマーラテックス粒子の形状である、請求項３４に記載の要素。
【請求項３７】
前記受像層内の媒染剤の濃度が、前記受像層の下にある層のいずれかに媒染剤が存在する場合、その媒染剤の濃度の３倍を超える、請求項３５に記載の要素。
【請求項３８】
前記媒染剤が、前記受像層の下にある層に本質的に欠けている、請求項３６に記載の要素。
【請求項３９】
前記支持体が、無機又は有機物質の連続層で被覆されていないセルロースからできた素紙である、請求項１に記載のインクジェット記録要素。
【請求項４０】
任意選択で１マイクロメートル未満の厚さのサビング層又は他の層を除いて、本質的に、前記支持体上の前記基層、インク保持中間層、及び受像上層からなる、請求項１に記載のインクジェット記録要素。
【請求項４１】
インクジェット印刷工程であって：
（Ａ）デジタルデータ信号に反応するインクジェットプリンタを提供するステップ；
（Ｂ）前記プリンタに請求項１に記載のインクジェット記録要素を積むステップ；
（Ｃ）前記プリンタにインクジェットインク組成物を積むステップ；及び、
（Ｄ）前記デジタルデータ信号に応じて、前記インクジェットインク組成物を用いて前記インクジェット記録要素に印刷するステップ；
を含むインクジェット印刷工程。
【発明の詳細な説明】
【技術分野】
【０００１】
本発明は、一般に、インクジェット記録媒体及び印刷方法の分野に関する。より明確には、本発明は、吸収力のある紙支持体を含み、高インク流量を吸収する能力も、光沢のある表面を提供する能力も持つ多孔性インクジェット記録要素を製造する方法に関する。
【背景技術】
【０００２】
典型的なインクジェット記録システム又はインクジェット印刷システムにおいて、インク液滴は、記録要素又は媒体に向かって高速でノズルから噴出され、その媒体上に画像を生じる。そのインク液滴又は記録液は、一般に、染料又は顔料等の記録剤、及び、多量の溶剤を含む。その溶剤又はキャリア液は、一般的に、例えば、水と、一価アルコール、多価アルコール等の１又は複数の有機物質を含んだ水性混合物で作り上げられている。
【０００３】
インクジェット記録要素は、一般的に、少なくとも一表面上に少なくとも１つのインク受容層を有する支持体を含む。通常、２種類のインク受容層（ＩＲＬ）がある。第１の種類のＩＲＬは、膨張のために高容量を持つポリマーの非多孔性被覆を含み、その非多孔性被覆は、分子拡散によりインクを吸収する。カチオン又はアニオン物質がその被覆に添加され、カチオン又はアニオン染料の染料固定剤又は媒染剤として作用することができる。一般的に、支持体は平滑な樹脂で被覆された紙であり、その被覆は、任意選択で透明及び非常に平滑であり、非常に高光沢で「写真仕上げの（ｐｈｏｔｏ−ｇｒａｄｅ）」インクジェット記録要素を生じている。しかし、この種のＩＲＬは、通常、インクをゆっくり吸収する傾向があり、その結果、画像レシーバ又は印刷物は、触れられるまでには即座に乾かない。
【０００４】
第２の種類のインク受容層（ＩＲＬ）は、無機の、高分子の、又は、有機−無機の複合材粒子、ポリマーバインダー、及び、染料固定剤又は媒染剤等の任意の添加剤からなる多孔性被覆を含む。これらの粒子は、化学成分、サイズ、形状、及び、粒内多孔度において変更可能である。この場合、印刷液は、触れられるまで即座に乾く印刷物を得るために、実質的に毛管作用により、ＩＲＬの開いた相互連結した孔内に吸収される。一般的に、１又は複数の層を含むことができる多孔性媒体の相互に連結した粒子間の全細孔容積は、画像を形成する適用されたインク全てを保持するのに十分な量を超える。
【０００５】
基本的に、多孔性層内の有機及び／又は無機粒子は、粒子間に間隔を置くことにより孔を形成する。粒子同士を結合しておくために、バインダーが使用される。しかし、高細孔容積を維持するために、バインダーの量を制限することが所望される。過度のバインダーにより、粒子又はビーズ間の孔は充填され始め、インク吸収作用が低下するだろう。一方、過少なバインダーにより、被覆の完全さが低下し、それによって深割れを引き起こす恐れがある。インクジェットコーティングにおいて、一般的に層の底で深割れが始まると、その層中に広がる傾向がある。
【０００６】
光沢のある多孔性インクジェット記録媒体は、通常、少なくとも２層：より支持体に近い基層、及び、支持体から遠い方の光沢のある受像層、を支持体に加えて含む。「写真のように鮮明な仕上がりの（ｐｈｏｔｏｇｒａｐｈｉｃ−ｇｒａｄｅ）」光沢を得る１つの方法は、樹脂で被覆された紙支持体上にインクジェット受容層を被覆することである。しかし、樹脂で被覆された紙支持体は、比較的高価で、その製造において余計な樹脂被覆ステップを必要とする。
【０００７】
例えば、バーメル（Ｂｅｒｍｅｌ）等による米国特許第６，６３０，２１２号は、樹脂で被覆された支持体紙上に被覆された２つの多孔性層を含んだインクジェット記録媒体を記載している。その２層は、予め計量する方法である押出機ホッパコーティングにより、ポリエチレン樹脂で被覆された支持体紙上に同時に被覆される。基層塗料は、ヒュームド（熱分解法で得られる）アルミナ粒子、ＰＶＡバインダー、及び、３０％の固形分で被覆補助物質を含む。基層の被覆重量は、４３ｇ／ｍ２である。基層上の受像層は、ヒュームドアルミナ粒子、カチオン性ポリマーラテックス分散液、及び、ＰＶＡバインダーを含む。ＩＲＬの被覆重量は、２．２ｇ／ｍ２である。
【０００８】
「写真のように鮮明な仕上がりの」光沢を有するインクジェット記録媒体は、普通紙支持体上に被覆される場合にも作製することができる。しかし、普通紙支持体は、一般に、樹脂で被覆された紙支持体よりも粗く、平滑ではないため、受像層上に平滑で光沢のある表面を達成するために、キャストコーティング若しくはフィルムトランスファーコーティング等の特別な被覆処理を用いることが一般的に必要である。これらの特殊化した被覆方法は、その生産力において、乾燥の問題により、又は、余分なステップにより抑制されてしまう。受像層上に光沢のある表面を生じるために、熱及び圧力を用いた軽いカレンダー加工も、従来のブレード、ロッド、又はエアナイフコーティング処理と組み合わせて普通紙上に使用されているが、これらの方法は、通常樹脂で被覆された紙支持体上の被覆で得られるものよりも低いレベルの光沢及び平滑度を生ずる傾向がある。
【０００９】
例えば、普通紙支持体上に被覆される２層の多孔性インクジェット受容物質が、米国特許第６，６８９，４３０号においてサダシヴァン（Ｓａｄａｓｉｖａｎ）等により記載されている。このインクジェット記録要素は、２７ｇ／ｍ２という乾燥重量を有する層を形成するために３５％の固形分で組成物から被覆された基層を含む。基層は、無機顔料、すなわち、沈降炭酸カルシウム（ＰＣＣ）及びシリカゲル、並びに、バインダー、すなわち、ポリビニルアルコール及びスチレンブタジエンラテックスを含む。基層の主な機能の１つは、染料ベースであろうと顔料ベースであろうと、着色剤と比較して、利用されたインクにおけるインク流体の液だめを提供することである。受像層は、コロイダルアルミナ粒子とヒュームドアルミナ粒子との混合物、ＰＶＡバインダー、カチオン性ポリマーラテックス分散液、及び、被覆補助物質を含んだ１５％固形の塗料を用いて、８．６ｇ／ｍ２という量で、乾燥した基層上に被覆される。サダシヴァン等により開示されたインクジェット記録要素は、優れた画質及び十分な光沢を適度なインク流量で提供しているけれども、現在要求されているより速い印刷速度に対して不十分であり、所望されているほど光沢がない。
【００１０】
インクジェット画像の質及び濃度が上がるに従い、インクジェット記録要素（「レシーバ」とも呼ばれる）に利用されるインクの量も増加している。この理由から、パドリング又は合体（ｃｏａｌｅｓｃｅｎｃｅ）、及び、色間のにじみを防ぐために、媒体に十分に空いた容量を提供することが重要である。同時に、使用者に便宜を与えるために、印刷速度が増している。このように、十分な容量が、増加した量のインクを収容するのに必要とされるだけでなく、媒体は、インク量／単位面積／単位時間という点で、ますます増えるインク流量を処理することが可能であるべきである。
【００１１】
現在、商業的に入手可能な多孔性で光沢のあるインクジェットレシーバ物質は、一般に、５０ｇ／ｍ２未満の多孔性インク吸収（又は「インク保持」）層を含み、そのレシーバ物質が画質を落とすことなく処理できるインク流量には限界がある。ヒュームドアルミナを含み、上記のバーメル等による米国特許第６，６３０，２１２号の例において使用されたその物質を用いた高重量の被覆のコストは、５０ｇ／ｍ２を超える量においてひどく高くなるであろう。さらに、そのような物質を含んだ塗料は、高濃度で濁ってしまう。一方、高重量の被覆を得るための希薄な組成物の被覆は、長い乾燥時間、より遅い被覆速度、又は、複数の被覆パスを必要とし、それら全てが、設備のコスト、エネルギー、及び／又は、労働力を増やし、生産力を減じるであろう。このように、特定の製造問題及びコストが、被覆のより多い全容量の利点よりも重要であるという実際の問題として、インクジェット記録要素に使用されるインク吸収物質の量は現在制限されている。さらに、多孔性インクジェット記録要素において、比較的高価な物質、又は、複雑な、若しくは、不利益な製造工程なしに高光沢を獲得できるということは実証されていない。例えば、炭酸カルシウムを含んだ基層を有するインクジェット媒体は、主に金属酸化物の粒子を含んだ層と同等の光沢及び均一性を提供しない。ベーマイト等のより高価な物質を基層に用いても、樹脂で被覆された紙が高光沢のためには必要とされている。
【００１２】
以上のことを考慮すると、高品質、高容量、高光沢な多孔性インクジェットレシーバ物質の製造は、多層構造、高被覆重量の１又は複数の層、及び、比較的高価な物質、又は、複雑な処理により困難にされている。
【００１３】
クッチ（Ｃｕｃｈ）は、米国公開特許出願第２００４／０１５２８１９号において、０から２０％のシリカ顔料と８０から１００％のヒュームド金属酸化物の顔料との混合物を含んだ、光沢のあるインク受容物質の下塗り層を調製するための塗料を記載している。レシーバ物質は、２０から９９％のシリカ顔料と１から８０％のヒュームド金属酸化物の顔料との混合物を含んだ、任意の保護膜をさらに含むことができ、ヒュームド金属酸化物対シリカ粒子の比は、１：２００から４：１に及ぶ。クッチは、より優れた光沢を得るために、ヒュームド金属酸化物を含んだ顔料の部分は、保護膜よりも下塗り層においてより多くあるべきであるということを教授している。これらの層は、シリカ／炭酸カルシウムの顔料組成物で調製された平滑層を有することができる紙支持体、又は、樹脂で被覆された紙上に被覆されている。例においてクッチにより使用された全レイダウンは、５０ｇ／ｍ２未満であった。光沢のレベルは、他の要因に加えて、使用された原紙に基づいたが、特に、高平滑度のカレンダー紙を使用しない限り、６０°での光沢は、一般的に５０未満であった。
【発明の開示】
【発明が解決しようとする課題】
【００１４】
従って、非常に優れた写真画質を提供し、光沢を示し、さらに、画質を落とすことなく高インク流量を吸収する能力を同時に持つインクジェット記録媒体を提供することが、本発明の目的である。
【００１５】
さらに、高インク流量を収容するために、本発明によるインクジェット記録媒体を使用した印刷方法を提供することが、本発明のさらなる目的である。
【課題を解決するための手段】
【００１６】
本発明は、上記の問題のうち１つ又は複数克服するよう向けられている。高インク容量及び流量、高光沢、並びに、速乾時間を有する画像記録要素を提供することが、本発明の目的である。高流量のインクを吸収し、速乾時間を提供する能力を持つインクジェット記録要素上に印刷するための印刷方法を提供することが、本発明のさらなる目的である。
【００１７】
これらの、及び、他の目的は、インクジェット記録要素を含む本発明に従い達成され、そのインクジェット記録要素は、吸収力のある支持体、その支持体の一番近くに多孔性基層、該基層上に多孔性インク受容中間層、及び、該中間層上に多孔性インク受容上層を含んでいる。基層、中間層、及び上層の全乾燥重量の適用範囲が、６０から１３０ｇ／ｍ２であるように、乾燥重量の適用範囲に基づいて、任意選択で副層に分割される基層は２５ｇ／ｍ２から６０ｇ／ｍ２という量で存在し、中間層は２５ｇ／ｍ２から６０ｇ／ｍ２という量で存在し、及び、上層は１から１０ｇ／ｍ２という量で存在する。
【００１８】
従って、本発明の一態様は、高流量の適用されたインクを吸収する能力を持つインクジェット記録要素に関し、吸収力のある支持体上に、順に：
（ａ）多孔性基層であって、該層の重量のうち５０パーセントを超え、少なくとも０．４マイクロメートルという中央粒径を有する１又は複数の第１の物質の粒子を含み、任意選択で副層に分割され、さらに、乾燥重量の適用範囲に基づき２５ｇ／ｍ２から６０ｇ／ｍ２という量で存在する多孔性基層；
（ｂ）多孔性インク受容中間層であって、該層の重量のうち５０パーセントを超え、３００ｎｍ未満の中央粒径を有する１又は複数の第２の物質の粒子を含み、任意選択で副層に分割され、さらに、２５ｇ／ｍ２から６０ｇ／ｍ２という量で存在する多孔性インク受容中間層；並びに、
（ｃ）多孔性受像上層であって、該層の重量のうち５０パーセントを超え、
（ｉ）２００ｎｍ未満の中央粒径を有し、前記１又は複数の第２の物質の粒子よりも少なくとも１０パーセント小さい凝集していないコロイダル粒子、並びに、
（ｉｉ）２５０ｎｍまでの二次粒子の中央粒径、及び、７から４０ｎｍという平均一次粒径を有する凝集したコロイダル粒子、
を含んだ中央粒径を有する物質の混合物を含み、乾燥重量の適用範囲に基づき１から１０ｇ／ｍ２という量で存在する多孔性受像上層；
を含み、
前記基層、前記中間層、及び前記上層の全乾燥重量の適用範囲が、６１から１３０ｇ／ｍ２であり、さらに、
印刷されていない当該インクジェット記録要素が、少なくとも１５ガードナー光沢単位の２０度光沢を示す。
【００１９】
粒径及び相対量という点で少なくとも異なるが前記上層及び中間層における物質は同じであり得るけれども、前記第１の物質及び第２の物質は異なる。
【００２０】
本発明の別の態様は、本発明によるインクジェット記録媒体を使用した印刷方法に関する。
【発明を実施するための最良の形態】
【００２１】
本明細書中に本発明を記述することにおいて、以下の定義が一般に当てはまる：
「多孔性層」という用語は、液体拡散ではなく毛管作用により、適用されたインクを吸収することによって特徴づけられる層を定義するために本明細書において使用される。空隙率は、粒子対バインダーの比により影響され得るけれども、粒子間に間隔を置くことにより形成される孔に基づいている。層の空隙率は、臨界顔料体積濃度（ＣＰＶＣ）に基づき予測することができる。少なくとも支持体は多孔性とみなされないが、１又は複数の、実質的に全ての層であることが好ましい多孔性層を支持体上に有するインクジェット記録要素は、「多孔性インクジェット記録要素」と呼ぶことができる。
【００２２】
本明細書において言及される粒径は、他に指示されない限り、水中に分散した希釈粒子（ｄｉｌｕｔｅｄ  ｐａｒｔｉｃｌｅｓ）の光散乱測定により決定される中央粒径であり、ＮＡＮＯＴＲＡＣ（Ｍｉｃｒｏｔａｃ  Ｉｎｃ．社）、ＭＡＬＶＥＲＮ、若しくはＣＩＬＡＳの計器、又は、本質的に同等の手段を使用した、レーザー回折又は光子相関分光（ＰＣＳ）技術を用いて測定され、それらの情報は製品に関する文献に提供される場合が多い。０．３マイクロメートルを超える粒径に対して、粒子測定は、Ｍｉｃｒｏｍｅｒｉｔｉｃｓ  ＳＥＤＩＧＲＡＰＨ  ５１００、又は、同等の手段によって行われる。５０ｎｍ以下の粒径に対して、粒子測定は、直接法、代表試料の透過型電子顕微鏡法（ＴＥＭ）、又は、同等の手段によって行われる。他に指示されない限り、粒径は、二次粒径を意味する。
【００２３】
本明細書において使用される、インクジェット媒体の層に対する「上」、「上に」、「上の」、「下（基）」、「下に」、「下の」等という用語は、支持体上の層の順を意味するが、必ずしも、その層同士が隣接している、又は、中間層がないと示しているわけではない。
【００２４】
本発明の方法に関して、「受像層」という用語は、画像が層の至る所に実質的に帰する、顔料捕獲層、染料捕獲層、又は、染料及び顔料捕獲層として使用される層を定義するよう意図されている。好ましくは、受像層は、染料ベースのインク用媒染剤を含む。染料ベースのインクの場合、画像は任意選択で、１を超える受像層に帰することができる。
【００２５】
本発明の方法に関して、「基層」（「液だめ層」又は「インクキャリア液受容層」とも呼ばれる場合がある）という用語は、相当量のインクキャリア液を吸収する、少なくとも１つの他のインク保持層の下にある層を意味するよう本明細書において使用される。使用中、インクのためのキャリア流体のうち相当量、好ましくは大部分が、基層内に収容される。基層は、画像含有層の上にはなく、それ自体が画像含有層（顔料捕獲層又は染料捕獲層）ではない。好ましくは、基層は、支持体に一番近いインク保持層であり、炭酸カルシウムを含む。
【００２６】
「インク受容層」又は「インク保持層」という用語は、適用されたインク組成物に対して受容力があり、インクジェット記録要素において画像を形成するために使用される１又は複数のインク組成物のいかなる部分も吸収又は捕獲する、支持体上のいかなる及び全ての層を含み、そのインク組成物は、後に乾燥により除去されるとしても、インクキャリア流体及び／又は着色剤を含んでいる。従って、インク受容層は、インクジェット記録要素のうち、染料及び／若しくは顔料により画像が形成される受像層、基層、又は、例えば、基層と一番上の層との間のいかなる追加の層も含むことができる。一般的に、支持体上にある全ての層がインク受容性である。インク受容層が被覆される支持体も、インクキャリア流体を吸収することができ、その場合支持体は、インク受容層ではなくインク吸収性又は吸収力のある層と呼ばれる。
【００２７】
「沈降炭酸カルシウム」という用語は、合成的に作製された炭酸カルシウムを定義するよう本明細書において使用されており、天然に発見される炭酸カルシウムには基づいていない。
【００２８】
「普通紙」という用語は、１ｇ／ｍ２未満の被覆を素紙上に適用した紙を意味している。「素紙」という用語はセルロースの紙を意味し、その紙は、のり付け剤で処理することができる、又は、表面の一部に処理物質をしみ込ませることができるけれども、その表面は、紙のセルロース繊維上に別の物質の連続層又は被覆を有さない。
【００２９】
上記のように、本発明は、吸収力のある支持体上に、その支持体の一番近くに多孔性基層、該基層上に多孔性インク受容中間層、及び、該中間層上に多孔性インク受容上層を含んだ多孔性インクジェット記録要素に関し、基層、中間層、及び上層の全乾燥重量の適用範囲が、６０から１３０ｇ／ｍ２であるように、乾燥重量の適用範囲に基づいて、基層は２５ｇ／ｍ２から６０ｇ／ｍ２という量で存在し、中間層は２５ｇ／ｍ２から６０ｇ／ｍ２という量で存在し、及び、上層は１から１０ｇ／ｍ２という量で存在する。基層及び中間層は、任意選択で副層、好ましくは隣接しあう副層に分割することができ、その場合、独立してその副層は、個々に及び集合的にその層の限度に達する。好ましくは、さらに分割される場合は、２又は３つの副層のみが、その層を構成するよう存在する。
【００３０】
１つの好ましい実施形態において、基層は３０から５０ｇ／ｍ２という量で存在し、中間層は３０から５０ｇ／ｍ２という量で存在し、上層は１から５ｇ／ｍ２という量で存在し、さらに、基層、中間層、及び上層の全乾燥重量の適用範囲は、６１から１０５ｇ／ｍ２である。そのような一実施形態において、インクジェット記録要素は、サビング層（ｓｕｂｂｉｎｇ  ｌａｙｅｒｓ）等の１マイクロメートル未満の厚さの層はありうる例外として、本質的に、支持体上の多孔性基層、中間層、及び上層から成る。
【００３１】
好ましい実施形態において、印刷されていないインクジェット記録要素の６０度光沢は少なくとも４０ガードナー光沢単位であり、より好ましくは、２０度光沢は少なくとも２０ガードナー光沢単位で、６０度光沢は少なくとも５０ガードナー光沢単位であり、最も好ましくは、２０度光沢は２５ガードナー光沢単位を超え、６０度光沢は５５ガードナー光沢単位を超える。
【００３２】
特に好ましい実施形態において、インクジェット記録要素は、吸収力のある支持体上に、その支持体から順に以下の層を含む：
（ａ）ポリマーバインダー、及び、少なくとも８０重量パーセントの無機粒子を含んだ多孔性基層であって、少なくとも６０重量パーセントの無機粒子が、０．４から５マイクロメートルという粒径を有する沈降炭酸カルシウムを含む、多孔性基層；
（ｂ）少なくとも８０重量パーセントのアルミナ水和物又は未水和物の無機粒子を含んだ多孔性インク受容中間層であって、その一次粒子の中央粒径が１５０から２５０ｎｍであり、中間層内にヒュームドアルミナが存在する場合、他の無機粒子に相対したヒュームドアルミナの濃度が、上層内の他の無機粒子に相対したヒュームドアルミナの濃度未満である、多孔性インク受容中間層；並びに、
（ｃ）全無機粒子のうち、少なくとも８０重量パーセントの、ヒュームドアルミナ粒子とオキシ水酸化アルミニウム粒子との混合物を含んだ多孔性受像上層であって、後者の粒子が９０から１５０ｎｍという中央粒径を有し、前者の粒子が２００ｎｍ未満の二次粒子の中央粒径、及び、７から４０ｎｍという平均一次粒径を有する、多孔性受像上層；
乾燥重量の適用範囲に基づいて、任意選択で１又は複数の副層に分割される基層は２５ｇ／ｍ２から６０ｇ／ｍ２という量で存在し、任意選択で１又は複数の副層に分割される中間層は２５ｇ／ｍ２から６０ｇ／ｍ２という量で存在し、上層は１から１０ｇ／ｍ２という量で存在し、さらに、基層、中間層、及び上層の全乾燥重量の適用範囲が、６０から１３０ｇ／ｍ２であり；
さらに、印刷されていないインクジェット記録要素が、少なくとも１５ガードナー光沢単位の２０度光沢を示す。
【００３３】
好ましい実施形態において、本発明のインクジェット記録媒体は、写真画質を提供し、（印刷されていない媒体において）少なくとも２５光沢単位の２０°ガードナー光沢を示し、画質を落とすことなく少なくとも５．０×１０−４ｍＬ／ｃｍ２／秒のインク流量を吸収する能力を示している。このインク流量は、４インチ（１０．１６ｃｍ）×６インチ（１５．２４ｃｍ）の写真を、１インチあたり１２００×１２００ピクセルという最小設定単位で、４２秒間に１ピクセルあたり１０．３５ピコリットル（ｐＬ）という平均インク量で印刷することに一致し、複数の被覆パスによる所与のピクセルの印刷は、４秒未満で完了する。
【００３４】
基層は、例えば、炭酸カルシウム、炭酸マグネシウム、不溶性の硫酸塩（例えば硫酸バリウム又は硫酸カルシウム）、含水シリカ又はシリカゲル、ケイ酸塩（例えばアルミノケイ酸塩）、二酸化チタン、タルク、及び、粘土又はその組成物（例えばカオリン若しくはカオリナイト）等の無機粒子を含む。基層内の無機粒子の大部分において、好ましい粒子は、微孔性顔料と比較して分散した粒子が低い内部空隙率を有するか、又は、内部空隙率を有していない構造化された顔料である。構造化された顔料は、乾燥した被覆において密な収容を可能にしない非球形の形態を有している。沈降炭酸カルシウム（ＰＣＣ）は、インクジェット被覆において高い空隙率を提供する構造化された顔料の例である。例えば、偏三角面体の（ｓｃａｌｅｎｏｈｅｄｒａｌ）形態を有する沈降炭酸カルシウムが、インクジェット式印刷インクの吸収作用を提供するために使用されてきている。
【００３５】
基層は、５０重量パーセントから９０重量パーセントの無機粒子を含んでいることが好ましい。
【００３６】
多種の無機又は有機粒子を基層に使用できるけれども、炭酸カルシウムが、基板に被覆された場合に、十分な空き容量をそれでも提供できる安価な粒子であるとわかっている。普通紙上の基層として、炭酸カルシウムは、軽くカレンダー加工することにより、１又は複数の上層の光沢を発達させるための適切な基板を提供する。基層内の粒子の全重量のうち３０％までの適度な量のシリカゲルを、空隙率を上げるために使用することができる。炭酸カルシウムもシリカゲルも、適切なｐＨで被覆される好ましいアニオン粒子として適切である。
【００３７】
好ましくは、基層は、沈降炭酸カルシウムの粒子を含み、１つの特に好ましい基層において、沈降炭酸カルシウム粒子は、基層内の全無機粒子に基づき、少なくとも６５重量パーセントを作り上げている。沈降炭酸カルシウムは、偏三角面体、プリズム、針状、又は、菱面体の形態、及び、その組合せを含むことができる。
【００３８】
別の実施形態では、異なる形態のうち２種類の沈降炭酸カルシウム粒子の混合物が、基層において好都合に使用される。より好ましくは、基層は、同時係属中の本願の譲受人に譲渡された米国特許出願第１１／３０２，８７５号に開示されているように、針状及び／又はプリズムの沈降炭酸カルシウムと組み合わせた偏三角面体の混合物を含む。
【００３９】
特に、一実施形態において、基層は、好ましくは３から２０重量パーセントという量でバインダーを、及び、少なくとも８０重量パーセントの無機粒子を含み、その無機粒子の重量のうち、少なくとも６０パーセント、好ましくは少なくとも６５パーセント、より好ましくは少なくとも７０パーセントが、０．４から５マイクロメートル、好ましくは０．５から１．５マイクロメートルという中央粒径を有していることが好ましい沈降炭酸カルシウムを含む。
【００４０】
使用できる偏三角面体の炭酸カルシウムの例として、Ｓｐｅｃｉａｌｔｙ  Ｍｉｎｅｒａｌｓ  Ｉｎｃ．社（Ｍｉｎｅｒａｌｓ  Ｔｅｃｈｎｏｌｏｇｉｅｓ  Ｉｎｃ．社の系列会社）から入手可能な種々のＡＬＢＡＣＡＲ  ＰＣＣ製品が挙げられる。Ｓｐｅｃｉａｌｔｙ  Ｍｉｎｅｒａｌｓ社から入手可能な偏三角面体のＰＣＣ物質は、ＡＬＢＡＣＡＲ  ＨＯ、ＡＬＢＡＣＡＲ  ５９７０、及び、ＶｉＣＡＬｉｔｙ（登録商標）Ｅｘｔｒａ  Ｌｉｇｈｔを含む。
【００４１】
他の種類の沈降炭酸カルシウムの例として、同じくＳｐｅｃｉａｌｔｙ  Ｍｉｎｅｒａｌｓ  Ｉｎｃ．社から入手可能な製品である、ＡＬＢＡＧＬＯＳ及びＡＬＢＡＦＩＬ  ＰＣＣ‘ｓ（プリズム）、ＯＰＡＣＡＲＢ  ＰＣＣ（針状）、並びに、ＶＩＣＡＬＩＴＹ  Ｈｅａｖｙ  ＰＣＣ（立方）が挙げられる。ＰＣＣ’ｓを作製している他の会社は、Ｐｆｉｚｅｒ社及びＳｏｌｖａｙ社を含む。
【００４２】
炭酸カルシウム含有層に使用するために、（各形態の）炭酸カルシウム粒子の平均サイズ（直径又は相当直径）は、中央粒径と比較して、０．４μｍから５μｍの長さで適切に変更することができ、好ましいサイズは３μｍ未満、より好ましくは２μｍ未満、最も好ましくは０．４から２μｍである。
【００４３】
１つの好ましい実施形態において、基層は、有機無機複合粒子を含めた、無機粒子、有機及び／又は他の無機粒子の全重量に基づき、４０重量パーセントまでの他の粒子との混合物内に沈降炭酸カルシウムを含む。
【００４４】
基層に使用できる有機粒子の例として、それだけに限らないが、メタクリル酸メチル等のアクリル樹脂、スチレン系樹脂、セルロース誘導体、ポリビニル樹脂、エチレン−アリルコポリマー、及び、ポリエステル等の重縮合ポリマーを含めたポリマービーズが挙げられる。中空のスチレンビーズが、特定の応用において好ましい有機粒子である。
【００４５】
使用できる有機粒子の他の例として、米国特許第６，４９２，００６号に開示されているもの等のコア／シェル粒子、及び、米国特許第６，４７５，６０２号に開示されているもの等の均一粒子が挙げられる。
【００４６】
基層に使用できる無機粒子の例として、沈降炭酸カルシウム粒子に加えて、例えば、シリカ、アルミナ、二酸化チタン、粘土、タルク、か焼クレー、炭酸カルシウム、硫酸バリウム、又は、酸化亜鉛が挙げられる。１つの好ましい実施形態において、炭酸カルシウム含有層は、架橋ポリ（ビニルアルコール）バインダーにおいて多孔性アルミナ又はシリカゲルをさらに含む。
【００４７】
好ましい一実施形態において、基層は、基層における全無機粒子に基づき少なくとも５重量パーセント、好ましくは１０から４０重量パーセント、より好ましくは１５から３５重量パーセント、最も好ましくは２０から２８重量パーセントという量でシリカゲルの粒子を含む。
【００４８】
好ましい実施形態において、任意の追加有機又は無機粒子の平均一次粒径は、０．３μｍ（３００ｎｍ）から５μｍ、好ましくは０．５μｍ（５００ｎｍ）から１．０μｍ未満である。アルミナ等の複数の無機粒子は、より大きい二次粒子に凝集することができる。上記のように、粒子が小さいほどより小さな細孔を提供するが、粒子対バインダーの比が、粒子により生じる大きな表面積を考慮して下方へ調整されない限り、深割れをより発生する傾向がある。一方、大きすぎる粒子は、より少ない接点のため、劣化する可能性があるか、又は、深割れを生じる傾向があり、例えば、被覆が数個のビーズのみに等しい厚さを有する場合、乾燥した被覆を作り上げてしまう。
【００４９】
本発明の好ましい実施形態において、基層は、７５重量パーセントから９８重量パーセントの粒子、及び、２重量パーセントから２５重量パーセントのポリマーバインダー、好ましくは８２重量パーセントから９６重量パーセントの粒子、及び、１８重量パーセントから４重量パーセントのポリマーバインダー、最も好ましくは４から１０重量パーセントのバインダーを含む。
【００５０】
インクがインクジェット媒体に適用された場合に、（一般的に水溶性の）液体キャリアがバインダーを膨張させて孔を閉じる傾向があり、ブリーディング又は他の問題を引き起こす恐れがあるため、上記のように、バインダーの量は制限されていることが望ましい。従って、より高いレベルのバインダーを、深割れを防ぐために一部の場合において使用することができるけれども、基層は、空隙率を維持するために、２５重量パーセント未満のバインダーを含むことが好ましい。
【００５１】
いかなる適切なポリマーバインダーも、本発明に使用されるインクジェット記録要素の基層に使用することができる。好ましい実施形態において、ポリマーバインダーは、ポリ（ビニルアルコール）、ポリ（ビニルピロリドン）、ゼラチン、セルロースエーテル、ポリ（オキサゾリン）、ポリ（ビニルアセトアミド）、部分的に加水分解したポリ（酢酸ビニル／ビニルアルコール）、ポリ（アクリル酸）、ポリ（アクリルアミド）、ポリ（アルキレンオキシド）、スルホン化又はリン酸化ポリエステル及びポリスチレン、カゼイン、ゼイン、アルブミン、キチン、キトサン、デキストラン、ペクチン、コラーゲン誘導体、コロジアン（ｃｏｌｌｏｄｉａｎ）、寒天、クズウコン、グアル、カラゲニン、トラガカント、キサンタン、ラムサン（ｒｈａｍｓａｎ）等、融和性の好ましくは親水性ポリマーである。好ましくは、親水性ポリマーは、ポリ（ビニルアルコール）、ヒドロキシプロピルセルロース、ヒドロキシプロピルメチルセルロース、ポリ（アルキレンオキシド）、ポリ（ビニルピロリジノン）、ポリ（酢酸ビニル）、若しくは、そのコポリマー、又は、ゼラチンである。一般に、ポリウレタン、酢酸ビニル−エチレンコポリマー、エチレン−塩化ビニルコポリマー、酢酸ビニル−塩化ビニル−エチレンターポリマー、アクリル系ポリマー、又はその誘導体を用いても、良い結果が得られる。好ましくは、バインダーは、水溶性の親水性ポリマーであり、最も好ましくは、ポリビニルアルコール等である。
【００５２】
例えば、ポリ（スチレン−ｃｏ−ブタジエン）、ポリウレタンラテックス、ポリエステルラテックス、ポリ（アクリル酸ｎ−ブチル）、ポリ（メタクリル酸ｎ−ブチル）、ポリ（アクリル酸−２−エチルヘキシル）、アクリル酸ｎ−ブチルとアクリル酸エチルとのコポリマー、酢酸ビニルとアクリル酸ｎ−ブチルとのコポリマー等の疎水性物質等、他のバインダーも使用することができる。ポリ（スチレン−ｃｏ−ブタジエン）ラテックスが好ましい。親水性バインダーとラテックスバインダーとの混合物が有用であり、ポリ（スチレン−ｃｏ−ブタジエン）ラテックスとのＰＶＡの混合物が、特に好ましい。
【００５３】
機械的耐久性を基層に与えるために、上記のバインダーに作用する架橋剤を少量添加することができる。そのような添加剤により、層の凝集力が改善される。カルボジイミド、多官能性のアジリジン、アルデヒド、イソシアン酸塩、エポキシド、多価金属カチオン、ビニルスルホン、ピリジニウム、ピリジリウム（ｐｙｒｉｄｙｌｉｕｍ）ジカチオンエーテル、メトキシアルキルメラミン、トリアジン、ジオキサン誘導体、クロム明礬、硫酸ジルコニウム、及び、ホウ酸又はホウ酸塩等の架橋剤を使用することができる。好ましくは、架橋剤は、アルデヒド、アセタール、又はケタール（２，３−ジヒドロキシ−１，４−ジオキサン等）である。
【００５４】
基層は、（乾燥時の）厚さが、少なくとも２５μｍ、より好ましくは、他の液体キャリア吸収層の存在に応じて３０μｍ又は７０μｍ、最も好ましくは３０から６０μｍである。
【００５５】
以下に指示されているように、他の従来の添加剤を基層に含むことができ、それらの添加剤は、記録要素の特定の使用に依拠することができる。基層は、一般的に、媒染剤を必要としない。
【００５６】
基層は、少なくとも２つの他の多孔性層の下に配置され、インクジェット記録要素に適用された相当量の液体キャリアを吸収するが、吸収する染料又は顔料は、１又は複数の上に重なる層よりも実質的に少ない。
【００５７】
基層上の多孔性層は、適用されたインクの液体組成物が基層内にかなり浸透するための流路を提供することができる相互に連結する空隙を含み、従って、炭酸カルシウム含有層を乾燥時間に寄与させる。多孔性ではない層、又は、閉じた孔を含んだ層は、下にある層を乾燥時間に寄与させない。
【００５８】
上記で指示したように、インクジェット記録要素は、基層上に、任意選択で１又は複数の副層に分割され、層の重量のうち５０パーセントを超える、３００ｎｍ未満、好ましくは１５０から２５０ｎｍの中央粒径を有する１又は複数の第２の物質の粒子を含んだ多孔性インク受容中間層を含み、その中間層は、２５ｇ／ｍ２から６０ｇ／ｍ２という量で存在する。
【００５９】
好ましくは、インク受容中間層における前記１又は複数の第２の物質は、金属酸化物又はセミメタリック酸化物（ｓｅｍｉ−ｍｅｔａｌｌｉｃ  ｏｘｉｄｅ）の水和物若しくは未水和物の粒子を含む。好ましいセミメタリック要素はシリコンである。より好ましくは、前記１又は複数の第２の物質は、シリカ、又は、アルミナ水和物若しくは未水和物を含む、実質的に凝集していないコロイダル粒子である。最も好ましくは、前記１又は複数の物質は、例えば、ベーマイト等のオキシ水酸化アルミニウム物質であるアルミナ水和物を含む。
【００６０】
好ましくは、インク受容中間層における前記１又は複数の第２の物質は、インク受容中間層内に７５から１００パーセントの無機粒子を含む。
【００６１】
「アルミナ水和物」という用語は、本明細書において、以下の一般式により定義される：
【００６２】
【化１】
2009528192.tif 000002
式中、ｎは０から３の整数であり、ｍは０から１０、好ましくは０から５の数である。多くの場合、ｍＨ２Ｏは、結晶格子の形成に関与しない水性相を表しているが、除去することが可能である。従って、ｍは整数以外の値をとることができる。しかし、ｍとｎは同時に０にはならない。
【００６３】
「アルミナ未水和物」という用語は、本明細書において、ｍもｎも同時にゼロである場合に上記の式により定義され、乾式処理で作製されたヒュームドアルミナ、又は、アルミナ水和物をか焼することにより作製された無水アルミナＡｌ２Ｏ３を含む。本明細書において使用されるアルミナ未水和物等の用語は、水への添加後に生じるいかなる水和作用にもかかわらず、インクジェット記録要素の製造中に塗料を作製するために使用される乾燥物質に適用する。
【００６４】
ベーマイト構造を示すアルミナ水和物の結晶は、一般に層状物質であり、その（０２０）面はマクロ面を形成し、特徴のある回析ピークを示している。完璧なベーマイトに加えて、擬似ベーマイトと呼ばれ、（０２０）面の層間に過度の水を含有する構造をとることができる。この擬似ベーマイトのＸ線回析図形は、完璧なベーマイトの回析ピークよりも幅の広い回析ピークを示す。完璧なベーマイト及び擬似ベーマイトは、互いをはっきりと区別することができないため、「ベーマイト」又は「ベーマイト構造」という用語は、本明細書において、文脈により他に指示されない限り、どちらも含むよう使用される。この明細書の目的において、「ベーマイト」という用語は、ベーマイト及び／又は擬似ベーマイトを意味する。
【００６５】
ベーマイト及び擬似ベーマイトは、本明細書において一般式γ−ＡｌＯ（ＯＨ）ｘＨ２Ｏにより定義されるオキシ水酸化アルミニウムであり、式中ｘは０から１である。ｘ＝０の場合、物質は、擬似ベーマイトと比較して本質的にベーマイトであり：ｘ＞０、及び、物質が水をその結晶性の構造に組み込む場合、物質は擬似ベーマイトとして既知である。ベーマイト及び擬似ベーマイトは、Ａｌ２Ｏ３・ｚＨ２Ｏでも表され、ｚ＝１の場合、物質はベーマイトであり、１＜ｚ＜２の場合、物質は擬似ベーマイトである。上記の物質は、その組成物及び結晶構造により、水酸化アルミニウム（例えば、Ａｌ（ＯＨ）３、バイヤライト、及びギブサイト）並びにダイアスポア（α−ＡｌＯ（ＯＯＨ））から区別される。上記で指示されているように、ベーマイトは、通常、かなり結晶化されており、一実施形態において、ＪＣＰＤＳ−ＩＣＤＤ粉末回析ファイル２１−１３０７で与えられているＸ線回析図形による構造を有している。擬似ベーマイトは、ベーマイトには劣るが、それでもかなり結晶化されており、一般に、より低い強度で比較的幅の広いピークを有するＸＲＤパターンを表す。
【００６６】
「オキシ水酸化アルミニウム」という用語は、本明細書において、一般式γ−ＡｌＯ（ＯＨ）ｘＨ２Ｏ（好ましくはベーマイト）のシェル又は層を表面が形成するよう処理される又は処理できるいかなる物質も含むために広く解釈されるよう定義され、そのような物質は、アルミニウム金属、窒化アルミニウム、酸窒化アルミニウム（ＡｌＯＮ）、α−Ａｌ２Ｏ３、γ−Ａｌ２Ｏ３、一般式Ａｌ２Ｏ３の遷移アルミナ、ベーマイト（γ−ＡｌＯ（ＯＨ））、擬似ベーマイト（γ−ＡｌＯ（ＯＨ）ｘＨ２Ｏ、０＜ｘ＜１の場合）、ダイアスポア（α−ＡｌＯ（ＯＨ））、並びに、バイヤライト及びギブサイトの水酸化アルミニウム（Ａｌ（ＯＨ）３）を含む。従って、オキシ水酸化アルミニウム粒子は、オキシ水酸化アルミニウムを含んだ表面シェルを少なくとも有する、いかなる細かく分割された物質も含む。最も好ましい実施形態において、粒子のコア及びシェルは、どちらも、１００ｍ２／ｇを超えるＢＥＴ表面積を有するベーマイトを含んだ同じ物質のものである。
【００６７】
好ましい実施形態において、中間層に使用されるコロイダルアルミナは、好ましくは２５ｎｍ未満、より好ましくは１５から２５ｎｍである上層のコロイダルアルミナよりも大きい、好ましくは２５ｎｍを超える、より好ましくは３０から６０ｎｍの結晶子サイズを含み、この結晶子サイズは、Ｓｉｅｍｅｎｓ社若しくはＰｈｉｌｉｐｓ社によるＸ線回析計、又は、同等の手段を用いた、粉末アルミナ試料に対するＸ線回析（ｄ５０）によって測定される。
【００６８】
上記のように、インクジェット記録要素は、多孔性インク受容中間層上に多孔性受像上層を含み、その多孔性受像上層は、該層の重量のうち５０パーセントを超える、
（ｉ）２００ｎｍ未満、好ましくは８０から１５０ｎｍ、より好ましくは１００から１４０ｎｍの中央粒径を有し、１又は複数の第２の物質の粒子よりも少なくとも１０パーセント小さい、好ましくは少なくとも２０パーセント小さい１又は複数の物質の凝集していないコロイダル粒子、並びに、
（ｉｉ）２５０ｎｍまでの、好ましくは２００ｎｍまでの、より好ましくは１５０ｎｍまでの二次粒子の中央粒径、及び、７から４０ｎｍという平均一次粒径を有する１又は複数の物質の凝集したコロイダル粒子、
を含んだ中央粒径を有する物質の混合物を含み、
さらに、その多孔性受像層は、乾燥重量の適用範囲に基づき１から１０ｇ／ｍ２という量で存在する。上層は、最も高い濃度及び最も多い量の媒染剤、好ましくはカチオン性ポリマーを含んでいることが好ましい。
【００６９】
好ましくは、受像上層における１又は複数の物質は、金属酸化物又はセミメタリック酸化物の水和物若しくは未水和物の粒子を含み、凝集したコロイダル粒子は、ヒュームド金属酸化物又はセミメタリック酸化物である。より好ましくは、ヒュームド粒子は、層内の全無機粒子に基づき２５から７５重量パーセントという量で存在し、最も好ましくは、受像上層内のヒュームドアルミナ又はヒュームドシリカ、及び、凝集していないコロイダル粒子は、層内の全無機粒子に基づき２５から７５重量パーセントという量で存在する。そのような混合物において、２種類の粒子の平均団粒径（ｍｅａｎ  ａｇｇｒｅｇａｔｅ  ｐａｒｔｉｃｌｅ  ｓｉｚｅ）における差は、２５パーセント以内、より好ましくは２０パーセント以内であることが好ましい。有用なコロイダル粒子の例として、アルミナ水和物（ベーマイト等のオキシ水酸化アルミニウムを含む）、アルミナ、シリカ、アルミノケイ酸塩、二酸化チタン、二酸化ジルコニウム等が挙げられる。
【００７０】
好ましくは、凝集していないコロイダル粒子は、粒径は別として、多孔性インク受容中間層のために上記で説明されているように、オキシ水酸化アルミニウム物質又はコロイダル（凝集していない）シリカを含む。
【００７１】
金属酸化物及びセミメタリック酸化物の粒子は、湿式処理により作製される粒子と乾式処理（気相処理）により作製される粒子とにざっと分けることができる。後者の種類の粒子は、ヒュームド粒子又はパイロジェニック（熱分解法で得られる）粒子とも呼ばれる。気相法では、火炎加水分解法及びアーク法が商業的に使用されている。ヒュームド粒子は、ノンヒュームド（ｎｏｎ−ｆｕｍｅｄ）粒子又は水和粒子とは異なる特性を見せる。ヒュームドシリカの場合、この異なる特性は、表面上のシラノール基の密度の差により生じる場合がある。ヒュームド粒子は、高い空隙比を有する三次元構造を形成するのに適している。
【００７２】
ヒュームド又はパイロジェニック粒子は、より小さな一次粒子の集合体である。一次粒子は多孔性ではないけれども、その集合体は有意の空隙容量を含有し、従って、迅速な液体吸収の能力を持つ。これらの空隙含有集合体は、凝集した粒子が密に固まり、被覆の粒子間空隙容量を最小限にする場合でさえも、被覆が液体吸収のための有意な容量を保持するのを可能にする。例えば、本発明においては選択的な任意の使用のための、ヒュームドアルミナ粒子が、米国特許第２００５０１７０１０７  Ａ１号に記載されている。
【００７３】
本発明の好ましい実施形態において、受像上層内の他の無機粒子に相対したヒュームド粒子の濃度は、インク受容中間層内にヒュームド粒子がある場合、前記中間層内の他の無機粒子に相対したヒュームド粒子の濃度を超える。好ましくは、受像上層内の他の無機粒子に相対したヒュームド粒子の濃度は、インク受容中間層内にヒュームド粒子がある場合、前記中間層内の他の無機粒子に相対したヒュームド粒子の濃度の２倍、より好ましくは４倍を超える。
【００７４】
インク受容中間層及び受像上層に関しては、どちらも多孔性であり、それぞれが相互に連結する空隙を含んでいる。インク受容中間層及び受像上層は、光沢の大部分に寄与するため、ひとまとめにして「光沢を生じるインク受容層」と呼ばれる。上記のように、光沢を生じるインク受容層のそれぞれにおける空隙は、インクが基層内にかなり浸透するための流路を提供し、そのため、基層を乾燥時間に寄与させる。従って、光沢を生じるインク受容層内の空隙は、（つながるために）開いていることが好ましく、最適な中間層の吸収作用のために、（必然ではないが）基層内の空隙と類似の空隙サイズを有していることが好ましい。
【００７５】
光沢を生じるインク受容層内の相互に連結する空隙は、インク受容中間層も受像上層も、種々の方法により得ることができる。上記の無機粒子に加えて、インク受容中間層及び受像上層は、ポリ（メタクリル酸メチル）、ポリスチレン、ポリ（アクリル酸ブチル）等の有機粒子、並びに、チタニア、炭酸カルシウム、硫酸バリウム、又は、他の無機粒子を含む無機粒子からなる追加の混合物を独立して含有することができる。好ましくは、光沢を生じるインク受容層における実質的に全ての粒子が、３００ｎｍ以下の平均一次粒径を有している。
【００７６】
適切に、光沢を生じるインク受容層のためのポリマーバインダーは、例えば、ポリ（ビニルアルコール）、ポリ酢酸ビニル、ポリビニルピロリドン、ゼラチン、ポリ（２−エチル−２−オキサゾリン）、ポリ（２−メチル−２−オキサゾリン）、ポリ（アクリルアミド）、キトサン、ポリ（エチレンオキシド）、メチルセルロース、エチルセルロース、ヒドロキシエチルセルロース、ヒドロキシプロピルセルロース等の親水性ポリマーを独立して含む。例えば、ポリ（スチレン−ｃｏ−ブタジエン）、ポリウレタンラテックス、ポリエステルラテックス、ポリ（アクリル酸ｎ−ブチル）、ポリ（メタクリル酸ｎ−ブチル）、ポリ（アクリル酸−２−エチルヘキシル）、アクリル酸ｎ−ブチルとアクリル酸エチルとのコポリマー、酢酸ビニルとアクリル酸ｎ−ブチルとのコポリマー等の疎水性物質等、他のバインダーも使用することができる。
【００７７】
多孔性の光沢を生じるインク受容層に使用される粒子と任意のバインダーの粒子対バインダー重量比は、１００：０から６０：４０、好ましくは１００：０から９０：１０に及ぶことができる。一般に、規定された範囲外の粒子対バインダー比を有する層は、通常、優れた画質を提供するのに十分なほど多孔性ではない。本発明の好ましい実施形態において、光沢を生じるインク受容層における粒子対ポリマーバインダーの容量比は、１：１から１５：１である。
【００７８】
光沢を生じるインク受容層に任意選択で含むことができる他の添加剤は、硝酸のようなｐＨ調整剤、架橋剤、レオロジー調整剤、界面活性剤、ＵＶ吸収物質、殺生物剤、潤滑油、染料、色止め剤又は媒染剤、蛍光増白剤、及び、他の従来から既知の添加剤を含む。
【００７９】
インクジェット記録要素は、顔料インク若しくは染料ベースのインクのために特別に適合させることができるか、又は、両方のインクのために設計することができる。顔料ベースのインクの場合、受像上層は、顔料捕獲層として機能することができる。染料ベースのインクの場合、上層も中間層も、又はその上部が、層内のいかなる媒染剤の効果にも応じて、画像を含むことができる。
【００８０】
「顔料捕獲層」という用語は、本明細書において、使用中、画像を印刷するために使用されるインクジェットインク組成物の顔料着色剤のうち好ましくは少なくとも７５重量パーセント、より好ましくは実質的に全てが、顔料捕獲層内にとどまることを意味するよう使用される。
【００８１】
媒染剤は、インク保持層のうちどれにも使用することができるが、通常、少なくとも受像上層に、及び、任意選択で中間層にも使用することができる。媒染剤は、インクジェットの染料に対して本質的ないかなる物質でもあり得る。媒染剤は、加えられた染料ベースのインクの染料をインク保持層から除去し、その染料を１又は複数の染料捕獲層内に固定する。そのような媒染剤の例として、米国特許第６，２９７，２９６号及びそこに引用されている参考文献に開示されているもの等の陽イオンの格子、米国特許第５，３４２，６８８号に開示されているもの等のカチオン性ポリマー、並びに、米国特許第５，９１６，６７３号に開示されている多価イオンが挙げられる。これらの媒染剤の例として、高分子の四級アンモニウム化合物、又は、ポリメタクリル酸（ジメチルアミノエチル）、ポリアルキレンポリアミン、並びに、それらの、ジシアノジアミド、アミン−エピクロロヒドリン重縮合との縮合による生成物等の原重合体が挙げられる。さらに、レシチン及びリン脂質化合物も使用することができる。そのような媒染剤の特定の例として、以下のものが挙げられる：ビニルベンジルトリメチルアンモニウムクロライド／ジメタクリル酸エチレングリコール、ポリ（ジアリルジメチルアンモニウムクロライド）；ポリメタクリル酸（２−Ｎ，Ｎ，Ｎ−トリメチルアンモニウム）エチルメトサルフェート；ポリメタクリル酸（３−Ｎ，Ｎ，Ｎ−トリメチルアンモニウム）プロピルクロライド；ビニルピロリジノンとビニル（Ｎ−メチルイミダゾリウム）クロライドとのコポリマー；及び、（３−Ｎ，Ｎ，Ｎ−トリメチルアンモニウム）プロピルクロライドで誘導体化されたヒドロキシエチルセルロース。好ましい実施形態において、カチオン媒染剤は、四級アンモニウム化合物である。
【００８２】
媒染剤と融和するために、媒染剤が含まれている１又は複数の層内のバインダーもポリマーも、荷電されていないか、又は、その媒染剤と同じ荷電であるべきである。同じ層内のポリマー又はバインダーが、媒染剤の電荷とは反対の電荷を有している場合、コロイド不安定及び不必要な集合が生じうる。
【００８３】
一実施形態において、多孔性の受像上層は、該層の２重量部から４０重量パーセント、好ましくは１０から２５重量パーセント、より好ましくは１５重量部に及ぶ量で媒染剤を独立して含むことができる。上層は、実質的に最も高い濃度及び最も多い量のポリマー媒染剤を含有した層であることが好ましい。
【００８４】
被覆されたインク保持層のための支持体は、普通紙、好ましくは素紙（被覆されていない紙）から選択することができる。従って、樹脂被覆紙は避けられることになる。本発明に使用される支持体の厚さは、１２から５００μｍ、好ましくは７５から３００μｍであり得る。
【００８５】
所望であれば、支持体に対する基層の粘着性を改善するために、支持体に基層を適用する前に、支持体の表面をコロナ放電処理することができる。
【００８６】
インクジェット記録要素は、他の画像記録物若しくは装置、又は、画像記録装置の移送機構と接触する可能性があるため、界面活性剤、潤滑油、マット粒子等の添加剤を、関心のある特質を下げない程度まで、インクジェット記録要素に添加できる。
【００８７】
本発明のインクジェット記録要素、又は、個々の要素に分割されるシート材料は、種々の被覆方法により作製でき、その被覆方法は、それだけに限定されないが、巻き線材コーティング、スロットコーティング、スライドホッパコーティング、グラビアコーティング、カーテンコーティング等を含むことができる。これらの方法のうちの一部が、２層以上の同時被覆を可能にし、製造における経済的観点から好まれている。
【００８８】
インクジェット記録物質は、
（ａ）吸収力のある支持体を提供するステップ、
（ｂ）後に計量する方法により、前記吸収力のある支持体のうち少なくとも１表面上に、無機粒子、バインダー、及び界面活性剤を含んだ第１の塗料を被覆して、前記支持体上に基層を提供するステップであって、
前記第１の塗料が４０から８０重量パーセント固体、好ましくは５０から８０重量パーセント固体であり、
前記基層が、その固体の重量のうちの５０パーセントを超える、０．４から５マイクロメートルという平均粒径を有する１又は複数の基層物質の粒子を含み、
前記基層が、１つの被覆パスにおいて、少なくとも２５ｇ／ｍ２という乾燥重量の適用範囲で被覆される、ステップ；
（ｃ）前記基層のための被覆を乾燥させるステップ；
（ｄ）予め計量される被覆方法により、前記基層上に、前記第１の塗料よりも少なくとも１０パーセント低い固体濃度を有する少なくとも２種類の追加の塗料を被覆するステップであって、
前記２種類の追加の塗料が、該塗料の重量のうち６０パーセント未満固体を、好ましくは２５から４０パーセント固体を独立して有し、中間層には第２の塗料、及び、上層には第３の塗料を少なくとも含み、
前記第２及び第３の塗料は異なり、さらに、前記固体の重量のうちの５０パーセントを超える、３００ｎｍ未満の平均粒径を有する１又は複数の追加の粒子を独立して含み、
追加の物質が、金属酸化物及びシリコン酸化物の水和物又は未水和物から選択され、
前記第１及び第２の塗料がバインダーも含み、
前記中間層の乾燥重量の適用範囲が少なくとも２５ｇ／ｍ２であり、前記上層の乾燥重量の適用範囲が１から１０ｇ／ｍ２であり、さらに、前記基層、前記中間層、及び前記上層の全乾燥重量の適用範囲が６１から１３０ｇ／ｍ２である、ステップ；
（ｅ）追加の層のための被覆を乾燥させるステップ：
（ｆ）ステップ（ｅ）の被覆を、少なくとも１５ガードナー単位の２０度光沢までカレンダー加工するステップ；
を含む工程により製造されることが好ましい。
【００８９】
好ましい実施形態において、乾燥した基層も、ステップ（ｃ）と（ｄ）との間でカレンダー加工される。
【００９０】
特に好ましい実施形態において、前記基層は、１つのステーションにて１つの層で被覆され、追加の被覆は全て、１つのステーションにて同時に被覆される。一実施形態において、インクジェット記録要素全体が、１つの被覆パス内で被覆される。
【００９１】
「単一の被覆パス」又は「１つの被覆パス」という用語は、任意選択で１又は複数のステーションにて、１又は複数の層を被覆することを含んだ被覆作業を意味し、その被覆作業は、インクジェット記録物質をロールに巻く前に発生する。インクジェット記録物質をロールに巻きつける前、及び、インクジェット記録物質をロールに巻きつけた後だが、２回目にインクジェット記録物質をロールに巻く前に再び、さらなる被覆ステップが発生する被覆作業は、２回のパスによる被覆作業と呼ばれる。
【００９２】
「後に計量する方法」という用語は、被覆された余分な物質を除去することにより、塗料が被覆後に計量される方法を意味する。
【００９３】
「予め計量する方法」という用語は、直接計量する方法とも呼ばれ、例えばポンプにより、塗料が被覆前に計量される方法を意味する。
【００９４】
予め計量される方法は、例えば、カーテンコーティング、押出ホッパコーティング、スライドホッパコーティング等から選択することができる。
【００９５】
好ましい実施形態において、２つの追加の層は、好ましくはカーテンコーティングにより同時に被覆され、基層はロッドコーティングされる。一実施形態では、ステップ（ｂ）の後、少なくとも２種類の追加の塗料を含む後の層全てが、１つの被覆パスにおいて被覆される。
【００９６】
サビング層、保護膜、基層と上層との間にあるさらなる中間層等を含めた任意の他の層を、従来の被覆手段により、当業界において一般的に使用される支持体物質上に被覆することができる。好ましくは、基層及び中間層の２層が、５マイクロメートルを超える厚さを有する唯一の層である。
【００９７】
本発明の記録要素を象徴するために使用されるインクジェットインクは、当業界において周知である。インクジェット印刷に使用されるインク組成物は、一般的に、溶剤又はキャリア液体、染料又は顔料、湿潤剤、有機溶剤、洗剤、増粘剤、防腐剤等を含んだ塗料である。溶剤又はキャリア液体は、単に水であり得るか、又は、多価アルコール等の他の水溶性溶剤と混合した水であり得る。多価アルコール等の有機物質が優勢なキャリア又は溶剤液であるインクも、使用することができる。特に有用なのは、水と多価アルコールの混合溶剤である。染料がそのような組成物に使用される場合、その染料は、一般的に、水溶性の直接染料又は酸性染料である。そのような塗料は、例えば、米国特許第４，３８１，９４６号；４，２３９，５４３号；及び４，７８１，７５８号を含めた従来技術において広く記載されている。
【００９８】
一般的に、インクジェット印刷に使用される着色剤は、アニオン性の性質である。染料ベースの印刷システムにおいて、染料分子はアニオン部分を含有している。顔料ベースの印刷システムでは、分散した顔料はアニオン部分で官能性を持っている。着色剤は、最大限の画像濃度を提供するために、インクジェットレシーバの表面付近で固定されるべきである。顔料ベースの印刷システムの場合、表面付近でインク顔料粒子を効果的に捕獲するために、上層内に最適孔径を有するインクジェットレシーバが設計される。染料ベースの印刷システムは、レシーバの上層内に色留め剤又は媒染剤を必要とする。多価の金属イオン及び不溶性のカチオン性ポリマーラテックス粒子が、効果的な媒染剤をアニオン性染料に与えている。顔料ベースの印刷システムも染料ベースの印刷システムも、広範囲にわたって入手可能である。使用者の便宜のため、普遍的な多孔性インクジェットレシーバは、その一番上の層に染料色留め剤を含むであろう。
【００９９】
本明細書に開示されている記録要素は、インクジェットプリンタに有用であるとして主として言及されているが、ペンプロッタアセンブリのための記録媒体としても使用することができる。ペンプロッタは、インクレシーバと接触する毛細管の束からなるペンを用いて、記録媒体の表面に直接書き込むことにより作動する。
【０１００】
本発明の別の態様は：
（ａ）デジタルデータ信号に反応するインクジェットプリンタを提供するステップ；
（ｂ）前記インクジェットプリンタに上記のインクジェット記録要素を積むステップ；
（ｃ）前記インクジェットプリンタに顔料インクジェットインクを積むステップ；及び、
（ｄ）前記デジタルデータ信号に応じて、前記インクジェットインクを用いて前記インクジェット記録要素に印刷するステップ；
を含むインクジェット印刷方法に関する。
【０１０１】
好ましい実施形態において、インクジェットインクの組成物は、画質を落とすことなく少なくとも５．０×１０−４ｍＬ／ｃｍ２／秒という速度でインクジェット記録要素上に適用される。このインク流量は、１インチあたり１２００×１２００ピクセルという最小設定単位で、４２秒間に１ピクセルあたり１０．３５ピコリットル（ｐＬ）という平均インク量で写真を印刷することに一致し、複数の被覆パスによる所与のピクセルの印刷は、４秒未満で完了する。
【０１０２】
以下の実施例は、本発明をさらに説明している。
【実施例１】
【０１０３】
本発明の工程による多層インクジェットレシーバを、以下のように調製した。
【０１０４】
基層のための塗料溶液を、４３％溶液としての０．３３５乾燥ｇのＣＯＬＬＯＩＤ２１１ポリアクリル酸ナトリウム（Ｋｅｍｉｒａ  Ｃｈｅｍｉｃａｌｓ社）と１４５ｇの水を混合することにより調製した。その混合物に、２５．４４乾燥ｇのシリカゲル（ＩＪ−６２４、Ｃｒｏｓｆｉｅｌｄ  Ｌｔｄ．社）を撹拌しながら、１４８．３乾燥ｇの沈降炭酸カルシウム（ＡＬＢＡＧＬＯＳＳ−Ｓ、Ｓｐｅｃｉａｌｔｙ  Ｍｉｎｅｒａｌｓ  Ｉｎｃ．社）を６９％溶液として、４．０９乾燥ｇのポリ（ビニルアルコール）（Ｃｅｌｖｏｌ３２５、Ａｉｒ  Ｐｒｏｄｕｃｔｓ  ａｎｄ  Ｃｈｅｍｉｃａｌｓ  Ｉｎｃ．社）を１０％溶液として、追加の２２．８９乾燥ｇのシリカゲル（ＩＪ−６２４、Ｃｒｏｓｆｉｅｌｄ  Ｌｔｄ．社）、及び、２５乾燥ｇのスチレンブタジエンラテックス（ＣＰ６９２ＮＡ、Ｄｏｗ  Ｃｈｅｍｉｃａｌｓ社）を５０％溶液として添加した。ゲル化を回避するために、シリカゲルは２回に分けて添加した。
【０１０５】
従って、基層を、４５％固体で、０．１５：２１．３０：６５．４５：１．８０：１１．３０という重量比で、ポリアクリル酸ナトリウム、シリカゲル、沈降炭酸カルシウム、ポリ（ビニルアルコール）、及び、スチレンブタジエンラテックスから作り上げた。
【０１０６】
基層の塗料溶液を、連量１７９ｇ／ｍ２の原紙上にロッドコーティングし、強制空気により乾燥させた。乾燥した基層被覆の厚さは３０μｍで、その重量は３２．３ｇ／ｍ２であった。
【０１０７】
中間層のための塗料溶液を、アルミナ水和物（ＣＡＴＡＰＡＬ２００、Ｓａｓｏｌ  Ｃｏｒｐ．社）、ポリ（ビニルアルコール）（ＧＯＨＳＥＮＯＬ  ＧＨ−２３、Ｎｉｐｐｏｎ  Ｇｏｈｓｅｉ  Ｃｏ．社）、ＣＡＲＴＡＢＯＮＤ  ＧＨ（Ｃｌａｒｉａｎｔ  Ｃｏｒｐ．社）グリオキサール架橋剤、及び、ホウ酸を、９５．３８：４．２５：０．２５：０．１３という比で結合させ、３３重量パーセント固体の水溶性塗料を与えることにより調製した。
【０１０８】
上層のための塗料溶液を、アルミナ水和物（ＤＩＳＰＡＬ  １４Ｎ４−８０、Ｃｏｎｄｅａ  Ｖｉｓｔａ  Ｃｏ．社）、ヒュームドアルミナ（Ｃａｂ−Ｏ−ＳＰＥＲＳＥ  ＰＧ００３、Ｃａｂｏｔ  Ｃｏｒｐ．社）、ポリ（ビニルアルコール）（ＧＯＨＳＥＮＯＬ  ＧＨ−２３、Ｎｉｐｐｏｎ  Ｇｏｈｓｅｉ  Ｃｏ．社）、カチオン媒染剤、ＣＡＲＴＡＢＯＮＤ  ＧＨ  グリオキサール（Ｃｌａｒｉａｎｔ  Ｃｏｒｐ．社）、及び、ホウ酸を、３６．４：４１．５８：５．２３：１５．７２：０．２５：０．１３という比で結合させ、２１重量パーセント固体の水溶性塗料を与えることにより調製した。界面活性剤ＺＯＮＹＬ  ＦＳＮ（ＤｕＰｏｎｔ  Ｃｏ．社）及びＯＬＩＮ  １０Ｇ（Ｏｌｉｎ  Ｃｏｒｐ．社）を、被覆補助物質として少量添加した。
【０１０９】
中間層及び上層を、４０℃の温度にて、それぞれ７５ｃＰ及び２０ｃＰ（センチポアズ）という粘度で基層の上にカーテンコートした。次に、その被覆を、強制空気により乾燥させ、３層の記録要素を産出した。中層の厚さは、３５μｍ又は３７．７ｇ／ｍ２であった。保護膜層の厚さは、２μｍ又は２．１５ｇ／ｍ２であった。被覆した物質を、ニップに通る２回のパスを含んだ７００ＰＬＩの圧力で、カレンダー加工した。
【実施例２】
【０１１０】
上記の配合による試料を、小規模（実験室用）のビーズコーティング機により、３つの独立した被覆パスにおいて、そのパス間で乾燥及び再び巻きながら調製した。（光沢に関する調査のための実験データを得るという目的のために、実施例１とは対照的に、本発明のより大規模な被覆方法は使用しなかった。）Ｄ−ｍｉｎ光沢を、２０、６０、及び８５度で測定した。結果は以下の表１に示されている。
【０１１１】
【表１】
2009528192.tif 000003
上記の表１の結果は、上層、中層、及び基層のうちいずれか一つでも省かれた場合に、光沢が有意になくなることを実証している。基層を、追加の同等の重量の中層と置き換えることにより、容認できない深割れが生じる。
【実施例３】
【０１１２】
上層におけるヒュームドアルミナ及びコロイダルアルミナの比を変更したことを除いて、表１における被覆番号１の配合に従い被覆を調製した。Ｄ−ｍｉｎ光沢を、２０、６０、及び８５度で測定した。試料をＥＰＳＯＮ  Ｒ２００プリンタで印刷した。原色、等和色、及び黒色の濃度を測定した。結果は以下の表２に示されている。
【０１１３】
【表２】
2009528192.tif 000004
光沢測定の結果により、比較要素Ｃ−２の光沢が本発明の要素３、４、及び５の光沢よりも劣っていることが示されている。さらに、染料ベースのインクを用いた濃度測定により、比較要素が本発明の要素３、４、及び５よりも濃度において劣っていることが示されている。
【０１１４】
これらの基層が被覆された紙のインク吸収作用を、ＡＳＴＭ試験法Ｄ５４５５に記載されているＢｒｉｓｔｏｗ試験法を用いて評価した。３重量部のＢＡＹＳＣＲＩＰＴ  Ｃｙａｎ  ＢＡシアン染料（Ｂａｙｅｒ  Ｃｈｅｍｉｃａｌ社）、１２重量部のジエチレングリコール、０．５重量部のＳＵＲＦＹＮＯＬ４６５（Ａｉｒ  Ｐｒｏｄｕｃｔｓ社）、０．０２重量部のＰＲＯＸＥＬ  ＧＸＬ殺生物剤（Ａｖｅｃｉａ社）、０．３重量部の１０％トリエタノールアミン、及び、８４．１８重量部の水を含んだ５０マイクロリットルの対照インクを塗布ホッパ内に量り入れた。基層が被覆された紙それぞれのＢｒｉｓｔｏｗインク吸収値を、０．５ｍｍ／ｓというホイールの回転速度及び０．１ＭＰａホッパ圧力で測定した。３回の接触時それぞれで、２回測定を行った。１組とされたその２回の測定の結果は、それぞれ平均され、表３に示されている。
【０１１５】
【表３】
2009528192.tif 000005
Ｂｒｉｓｔｏｗ試験の結果は、ヒュームドアルミナを有していない比較記録要素Ｃ−６が、インク受容上層内に少なくとも２５％ヒュームドアルミナを含有する本発明の例、記録要素２、３、及び４と比較して、劣ったインク吸収作用を有していることを実証している。
【国際調査報告】
2009528192.tif 000006
2009528192.tif 000007
2009528192.tif 000008